(57)【要約】【課題】ハイレートで使用することのある二次電池の劣化を予測する【解決手段】まず、予測対象となり所定原理で作動する二次電池について所定のハイレートで下限電圧Ｖ0まで放電を行ったときの電圧Ｖと時間ＴからＳ＝∫（Ｖ−Ｖ0）ｄＴの関係式で求められるＳ値を取得する（ステップＳ１００）。一方で、予め、上述した所定原理で作動しＳ値の異なる複数の二次電池を用いてＳ値と電池劣化との相関関係を求めておく。そして、予測対象となる二次電池のＳ値をこの相関関係に照らすことにより予測対象となる二次電池の電池劣化を予測する（ステップＳ１１０）。そして、電池劣化の予測結果を表示する（ステップＳ１２０）。【選択図】図２
2014126447.tif 000002
【特許請求の範囲】
【請求項１】
予測対象となり所定原理で作動する二次電池について所定のハイレートで下限電圧Ｖ0まで放電を行ったときの電圧Ｖと時間ＴからＳ＝∫（Ｖ−Ｖ0）ｄＴの関係式で求められるＳ値を取得し、
予め、前記所定原理で作動しＳ値の異なる複数の二次電池を用いてＳ値と電池劣化との相関関係を求めておき、前記予測対象となる二次電池の前記Ｓ値をこの相関関係に照らすことにより該予測対象となる二次電池の電池劣化を予測する、
電池劣化予測方法。
【請求項２】
予測対象となり所定原理で作動する二次電池について所定のハイレートで下限電圧Ｖ0まで放電を行ったときの電圧Ｖと時間ＴからＳ＝∫（Ｖ−Ｖ0）ｄＴの関係式で求められるＳ値を取得するＳ値取得手段と、
予め、前記所定原理で作動しＳ値の異なる複数の二次電池を用いて求められたＳ値と電池劣化との相関関係を記憶する記憶手段と、
前記予測対象となる二次電池の前記Ｓ値を前記記憶手段に記憶された前記相関関係に照らすことにより前記予測対象となる二次電池の電池劣化を予測する予測手段と、
を備えた電池劣化予測装置。
【請求項３】
コンピュータに請求項１に記載の電池劣化予測方法を実現させるためのプログラム。
【発明の詳細な説明】
【技術分野】
【０００１】
本発明は、電池劣化予測方法、電池劣化予測装置及びプログラムに関する。
【背景技術】
【０００２】
リチウムイオン二次電池などの二次電池は、携帯電話やノートパソコンなどの電源として広く普及しているが、最近は小型携帯機器だけでなく、電気自動車などのパワーソースとしての用途も拡がりつつある。その際課題となるのは二次電池の耐久性と出力特性である。特にハイブリッド車や電気自動車などの二次電池を考えた場合、車両の加速・減速時などでは、比較的大きな電流が短時間に繰り返し通電される場合がある。このようなパルス的な電流が二次電池に繰り返し通電されると、二次電池の内部抵抗値が急激に上昇し、二次電池から入出力電力を取り出し難くなってしまう課題が発生する。
【０００３】
そこで、二次電池の内部抵抗値を測定して、その測定値に基づいて二次電池を制御することが行われている。例えば、特許文献１では、二次電池の充電に際して、初期の内部抵抗と、充電時に測定した内部抵抗との比率によって劣化係数を算出し、算出した劣化係数に応じて充電条件を変化させることで、二次電池の劣化を抑制することが提案されている。
【先行技術文献】
【特許文献】
【０００４】
【特許文献１】特開２００９−１１２１１３号公報
【発明の概要】
【発明が解決しようとする課題】
【０００５】
しかしながら、特許文献１のものでは、測定した内部抵抗に応じた制御を行うものであるため、内部抵抗を測定した時点で既に内部抵抗が上昇して二次電池が劣化していることも考えられる。二次電池が劣化した状態では、二次電池から入出力電力を取り出し難くなってしまうため、劣化して使用できなくなる前に対処する必要がある。このため、二次電池の劣化を予測することが望まれていた。
【０００６】
本発明はこのような課題を解決するためになされたものであり、ハイレートで使用することのある二次電池の劣化を予測することを主目的とする。
【課題を解決するための手段】
【０００７】
本発明者らは、二次電池について、所定のハイレートで下限電圧Ｖ0まで放電を行ったときの電圧Ｖと時間ＴからＳ＝∫（Ｖ−Ｖ0）ｄＴで表されるＳ値と、二次電池の劣化との関係を調べたところ、両者の間には、相関関係があることがわかった。このような新たな知見に基づき、本発明を完成するに至った。
【０００８】
即ち、本発明の電池劣化予測方法は、
予測対象となり所定原理で作動する二次電池について所定のハイレートで下限電圧Ｖ0まで放電を行ったときの電圧Ｖと時間ＴからＳ＝∫（Ｖ−Ｖ0）ｄＴの関係式で求められるＳ値を取得し、
予め、前記所定原理で作動しＳ値の異なる複数の二次電池を用いてＳ値と電池劣化との相関関係を求めておき、前記予測対象となる二次電池の前記Ｓ値をこの相関関係に照らすことにより該予測対象となる二次電池の電池劣化を予測するものである。
【０００９】
この電池劣化予測方法によれば、ハイレートで使用することのある二次電池の劣化を予測することができる。なお、本発明において、ハイレートとは、公称容量値の電流（１Ｃ）より大きな電流値をいうものとする。
【００１０】
また、本発明の電池劣化予測装置は、
予測対象となり所定原理で作動する二次電池について所定のハイレートで下限電圧Ｖ0まで放電を行ったときの電圧Ｖと時間ＴからＳ＝∫（Ｖ−Ｖ0）ｄＴの関係式で求められるＳ値を取得するＳ値取得手段と、
予め、前記所定原理で作動しＳ値の異なる複数の二次電池を用いて求められたＳ値と電池劣化との相関関係を記憶する記憶手段と、
前記予測対象となる二次電池の前記Ｓ値を前記記憶手段に記憶された前記相関関係に照らすことにより前記予測対象となる二次電池の電池劣化を予測する予測手段と、
を備えたものである。
【００１１】
この電池劣化予測装置では、予測対象となる二次電池のＳ値を、Ｓ値の異なる複数の二次電池を用いて求められたＳ値と電池劣化との相関関係に照らすことにより、予測対象となる二次電池の劣化を予測する。したがって、ハイレートで使用することのある二次電池の劣化を予測することができる。
【００１２】
また、本発明のプログラムは、上述した電池劣化予測方法を１又は複数のコンピュータに実現させるためのプログラムである。このプログラムは、コンピュータが読み取り可能な記録媒体（例えばハードディスク、ＲＯＭ、ＦＤ、ＣＤ、ＤＶＤなど）に記録されていてもよいし、電送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに分担して実行させれば、上述した電池劣化予測方法と同様の効果を得ることができる。
【図面の簡単な説明】
【００１３】
【図１】電池劣化予測装置１０の概略構成図である。
【図２】電池劣化予測処理ルーチンのフローチャートである。
【図３】Ｓ値と電池劣化との相関関係の一例を示す説明図である。
【図４】実験例１の電池を２４Ｃ放電したときの放電曲線である。
【図５】実験例１の電池の充放電を繰り返したときの繰り返し数Ｎと内部抵抗との関係を示すグラフである。
【図６】実験例１〜２７の電池のＳ値と繰り返し数Ｎを示すグラフである。
【発明を実施するための形態】
【００１４】
次に、本発明の電池劣化予測方法を実現する好適な実施の形態の一例として、電池劣化予測装置を用いる方法を、図面に基づいて説明する。図１は本発明の一実施形態である電池劣化予測装置１０の概略構成図である。
【００１５】
電池劣化予測装置１０は、キーボード１２と、充放電装置１４と、ディスプレイ１６と、コンピュータ２０とを備えて構成されている。コンピュータ２０は、各種処理を実行するＣＰＵ２２や、各種処理プログラムを記憶したＲＯＭ２４、一時的にデータを記憶したりデータを保存したりするＲＡＭ２６、データを書込消去可能なフラッシュメモリ２８などを備えており、図示しないバスによって情報のやり取りが可能なように構成されている。なお、ＲＯＭ２４には、後述する電池劣化予測処理ルーチンなどの各処理プログラムが記憶されている。また、フラッシュメモリ２８には、後述する相関関係が記憶されている。
【００１６】
ＣＰＵ２２は、オペレータによるキーボード１２の操作によって電池劣化予測処理の開始が入力されると、ＲＯＭ２４から電池劣化予測処理ルーチンを読み出し、これを実行する。図２は、電池劣化予測処理ルーチンのフローチャートである。
【００１７】
ＣＰＵ２２は、電池劣化予測処理ルーチンが開始されると、充放電装置１４に対して、予測対象となる二次電池を所定のハイレートの電流値Ｉs（Ａ）で下限電圧Ｖ0（Ｖ）まで放電させる指示を送信する。そして、放電が終了すると、ＣＰＵ２２は、充放電装置１４から放電時の電圧Ｖ（Ｖ）と時間Ｔ（秒）とを読み出し、Ｓ＝∫（Ｖ−Ｖ0）ｄＴの値を導出することにより、予測対象となる二次電池のＳ値を取得する（ステップＳ１００）。ここでは、ハイレートの電流値Ｉsは２４Ｃに相当する電流値とする。下限電圧Ｖ0は、予測対象となる二次電池の種類などに応じて好適な値を適宜設定すればよい。
【００１８】
続いて、ＣＰＵ２２は、予測対象となる二次電池の電池劣化を予測する（ステップＳ１１０）。予測は、Ｓ値の異なる複数の二次電池におけるＳ値と電池劣化との相関関係に照らして行う。図３は、こうしたＳ値と電池劣化との相関関係の一例を示す説明図である。図３の相関関係は、例えば、以下のようにして求めることができる。まず、Ｓ値の異なる複数の二次電池を用意する（詳しくは後述する）。そして、これらの二次電池について、予測対象となる二次電池と同様にしてＳ値を求める。続いて、これらの二次電池について、ハイレートの電流値Ｉn（Ａ）での放電と、予め定めた所定条件での充電とを繰り返し行い、内部抵抗値が所定の閾値Ｒ（Ω）を超えるまでの繰り返し数Ｎ（回）を求め、これを電池劣化の指標とする。ここでは、ハイレートの電流値Ｉnは１０Ｃに相当する電流値とする。内部抵抗値の閾値Ｒは、例えば、予測対象となる二次電池の電池電圧が下限電圧Ｖ0となったときの内部抵抗値を事前に測定しておき、その内部抵抗値を閾値として設定するものとする。こうしてＳ値の異なる複数の二次電池についてＳ値と繰り返し数Ｎとを求め、得られたデータから近似曲線を導出する。こうして得られた近似曲線が、Ｓ値と電池劣化との相関関係としてコンピュータ２０のフラッシュメモリ２８に記憶されている。なお、近似曲線の種類は特に限定されないが、決定係数が０．８以上となるものが好ましく、０．８５以上となるものがより好ましい。そして、ＣＰＵ２２は、フラッシュメモリ２８に記憶された図３の近似曲線を読み出し、これにステップＳ１００で取得した予測対象となる二次電池のＳ値を当てはめることで、予測対象となる二次電池が劣化するまでの電流値Ｉｎでの放電の繰り返し数Ｎを予測する。
【００１９】
ステップＳ１１０で予測が完了すると、ＣＰＵ２２は、その結果をディスプレイ１６に表示して（ステップＳ１２０）、予測処理を完了する。
【００２０】
予測対象となる二次電池と、相関関係を求める際に用いる二次電池とは、同じ作動原理で作動するものを利用する。こうした二次電池としては、リチウムを吸蔵放出可能な正極と、リチウムを吸蔵放出可能な負極と、正極と負極との間に介在しリチウムイオンを伝導可能なイオン伝導媒体とを備えたリチウムイオン二次電池としてもよい。
【００２１】
こうしたリチウムイオン二次電池において、正極は、例えば正極活物質と導電材と結着材とを混合し、適当な溶剤を加えてペースト状の正極合材としたものを、集電体の表面に塗布乾燥し、必要に応じて電極密度を高めるべく圧縮して形成してもよい。正極活物質としては、遷移金属元素を含む硫化物や、リチウムと遷移金属元素とを含む酸化物などを用いることができる。具体的には、ＴｉＳ2、ＴｉＳ3、ＭｏＳ3、ＦｅＳ2などの遷移金属硫化物、遷移金属としてニッケル・コバルト・マンガンを含むリチウム遷移金属複合酸化物（ＮＣＭ系材料）、Ｌｉ(1-x)ＭｎＯ2（０＜ｘ＜１など）、Ｌｉ(1-x)Ｍｎ2Ｏ4などのリチウムマンガン複合酸化物、Ｌｉ(1-x)ＣｏＯ2などのリチウムコバルト複合酸化物、Ｌｉ(1-x)ＮｉＯ2などのリチウムニッケル複合酸化物、ＬｉＶ2Ｏ3などのリチウムバナジウム複合酸化物、Ｖ2Ｏ5などの遷移金属酸化物などを用いることができる。これらのうち、リチウムの遷移金属複合酸化物、例えば、ＮＣＭ系材料、ＬｉＣｏＯ2、ＬｉＮｉＯ2、ＬｉＭｎＯ2、ＬｉＶ2Ｏ3などが好ましい。導電材は、正極の電池性能に悪影響を及ぼさない電子伝導性材料であれば特に限定されず、例えば、天然黒鉛や人造黒鉛などの黒鉛（鱗状黒鉛、鱗片状黒鉛、扁平状黒鉛）、アセチレンブラック、カーボンブラック、ケッチェンブラック、カーボンウィスカ、ニードルコークス、炭素繊維、金属（銅、ニッケル、アルミニウム、銀、金など）などの１種又は２種以上を混合したものを用いることができる。これらの中で、導電材としては、電子伝導性及び塗工性、密度の調整の容易性などの観点より、アセチレンブラックや扁平状黒鉛が好ましい。結着材は、活物質粒子及び導電材粒子を繋ぎ止める役割を果たすものであり、例えば、ポリテトラフルオロエチレン（ＰＴＦＥ）、ポリフッ化ビニリデン（ＰＶＤＦ）、フッ素ゴム等の含フッ素樹脂、或いはポリプロピレン、ポリエチレン等の熱可塑性樹脂、エチレンプロピレンジエンマー（ＥＰＤＭ）ゴム、スルホン化ＥＰＤＭゴム、天然ブチルゴム（ＮＢＲ）等を単独で、あるいは２種以上の混合物として用いることができる。また、水系バインダーであるセルロース系やスチレンブタジエンゴム（ＳＢＲ）の水分散体等を用いることもできる。正極活物質、導電材、結着材を分散させる溶剤としては、例えばＮ−メチルピロリドン、ジメチルホルムアミド、ジメチルアセトアミド、メチルエチルケトン、シクロヘキサノン、酢酸メチル、アクリル酸メチル、ジエチレントリアミン、Ｎ，Ｎ−ジメチルアミノプロピルアミン、エチレンオキシド、テトラヒドロフランなどの有機溶剤を用いることができる。また、水に分散剤、増粘剤等を加え、ＳＢＲなどのラテックスで活物質をスラリー化してもよい。増粘剤としては、例えば、カルボキシメチルセルロース、メチルセルロースなどの多糖類を単独で、あるいは２種以上の混合物として用いることができる。塗布方法としては、例えば、アプリケータロールなどのローラコーティング、スクリーンコーティング、ドクターブレイド方式、スピンコーティング、バーコータなどが挙げられ、これらのいずれかを用いて任意の厚さ・形状とすることができる。集電体を除く電極の空隙率は２８〜４８％が好ましく、３１〜４３％がより好���しい。空隙率の調整は、活物質や導電材や結着材のサイズを調整したり、成形圧力を調整したりすることなどにより行うことができる。集電体としては、アルミニウム、チタン、ステンレス鋼、ニッケル、鉄、焼成炭素、導電性高分子、導電性ガラスなどのほか、接着性、導電性及び耐酸化性向上の目的で、アルミニウムや銅などの表面をカーボン、ニッケル、チタンや銀などで処理したものを用いることができる。これらについては、表面を酸化処理することも可能である。集電体の形状については、箔状、フィルム状、シート状、ネット状、パンチ又はエキスパンドされたもの、ラス体、多孔質体、発泡体、繊維群の形成体などが挙げられる。
【００２２】
こうしたリチウムイオン二次電池において、負極は、例えば負極活物質と導電材と結着材とを混合し、適当な溶剤を加えてペースト状の負極合材としたものを、集電体の表面に塗布乾燥し、必要に応じて電極密度を高めるべく圧縮して形成してもよい。負極活物質としては、例えば、リチウム、リチウム合金、スズ化合物などの無機化合物、リチウムを吸蔵・放出可能な炭素質材料、導電性ポリマーなどが挙げられるが、このうち炭素質材料が安定性の面から見て好ましい。この炭素質材料は、特に限定されるものではないが、コークス類、ガラス状炭素類、グラファイト類、難黒鉛化性炭素類、熱分解炭素類、炭素繊維などが挙げられる。このうち、人造黒鉛、天然黒鉛などの黒鉛であることが、金属リチウムに近い作動電位を有し、高い作動電圧での充放電が可能であり、電解質塩としてリチウム塩を使用した場合に自己放電を抑え、且つ充電時における不可逆容量を少なくできるため、好ましい。負極に用いられる導電材、結着材、溶剤などは、それぞれ正極で例示したものを用いることができる。負極の集電体には、銅、ニッケル、ステンレス鋼、チタン、アルミニウム、焼成炭素、導電性高分子、導電性ガラス、Ａｌ−Ｃｄ合金などのほか、接着性、導電性及び耐還元性向上の目的で、例えば銅などの表面をカーボン、ニッケル、チタンや銀などで処理したものも用いることができる。これらについては、表面を酸化処理することも可能である。集電体の形状は、正極と同様のものを用いることができる。
【００２３】
こうしたリチウムイオン二次電池において、イオン伝導媒体は、支持塩を有機溶媒に溶かした非水電解液や、イオン性液体、ゲル電解質、固体電解質などを用いることができる。このうち、非水電解液であることが好ましい。支持塩としては、例えば、ＬｉＰＦ6，ＬｉＣｌＯ4，ＬｉＡｓＦ6，ＬｉＢＦ4，Ｌｉ（ＣＦ3ＳＯ2）2Ｎ，Ｌｉ（ＣＦ3ＳＯ3），ＬｉＮ（Ｃ2Ｆ5ＳＯ2）などの公知の支持塩を用いることができる。支持塩の濃度としては、０．１〜２．０Ｍであることが好ましく、０．４〜１．５Ｍであることがより好ましい。有機溶媒としては、例えば、エチレンカーボネート（ＥＣ）、プロピレンカーボネート（ＰＣ）、γ−ブチロラクトン（γ−ＢＬ）、ジエチルカーボネート（ＤＥＣ）、ジメチルカーボネート（ＤＭＣ）など従来の二次電池やキャパシタに使われる有機溶媒が挙げられる。これらは単独で用いてもよいし、複数を混合して用いてもよい。また、イオン性液体としては、特に限定されるものではないが、１−メチル−３−プロピルイミダゾリウムビス（トリフルオロスルホニル）イミドや１−エチル−３−ブチルイミダゾリウムテトラフルオロボレートなどを用いることができる。ゲル電解質としては、特に限定されるものではないが、例えば、ポリフッ化ビニリデンやポリエチレングリコール、ポリアクリロニトリルなどの高分子類またはアミノ酸誘導体やソルビトール誘導体などの糖類に、支持塩を含む電解液を含ませてなるゲル電解質が挙げられる。固体電解質としては、無機固体電解質や有機固体電解質などが挙げられる。無機固体電解質としては、例えば、Ｌｉの窒化物、ハロゲン化物、酸素酸塩などがよく知られている。なかでも、Ｌｉ4ＳｉＯ4、Ｌｉ4ＳｉＯ4−ＬｉＩ−ＬｉＯＨ、ｘＬｉ3ＰＯ4−（１−ｘ)Ｌｉ4ＳｉＯ4、Ｌｉ2ＳｉＳ3、Ｌｉ3ＰＯ4−Ｌｉ2Ｓ−ＳｉＳ2、硫化リン化合物などが挙げられる。これらは単独で用いてもよいし、複数を混合して用いてもよい。有機固体電解質としては、例えば、ポリエチレンオキサイド、ポリプロピレンオキサイド、ポリビニルアルコール、ポリフッ化ビニリデン、ポリホスファゼン、ポリエチレンスルフィド、ポリヘキサフルオロプロピレンなどやこれらの誘導体が挙げられる。これらは単独で用いてもよいし、複数を混合して用いてもよい。
【００２４】
こうしたリチウム二次電池は、負極と正極との間にセパレータを備えていてもよい。セパレータとしては、二次電池の使用範囲に耐え得る組成であれば特に限定されないが、例えば、ポリプロピレン製不織布やポリフェニレンスルフィド製不織布などの高分子不織布、ポリエチレンやポリプロピレンなどのオレフィン系樹脂の微多孔フィルムが挙げられる。これらは単独で用いてもよいし、複合して用いてもよい。こうしたリチウムイオン二次電池の形状は、特に限定されないが、例えばコイン型、ボタン型、シート型、積層型、円筒型、偏平型、角型などが挙げられる。また、電気自動車等に用いる大型のものなどに適用してもよい。
【００２５】
こうしたリチウム二次電池において、Ｓ値を異なるものとする方法としては、例えば、正極や負極における活物質や導電材、結着材の材質を変えたり、正極や負極における活物質と導電材と結着材との比率を変えたり、正極や負極の空隙率を変えたり、イオン伝導媒体の種類を変えたり、イオン伝導媒体における支持塩の濃度を変えたりすることが挙げられる。これらを変えても、正極及び負極においてリチウムの吸蔵放出がなされることにより充放電されるという原理は変わらない。なお、活物質の材質を変えてＳ値を異なるものとする場合、活物質はできるだけ似た材質や結晶構造のものであることが好ましい。活物質の材質や結晶構造が似ていれば、その活物質によるリチウムイオンの吸蔵放出の原理が同じであることが多いからである。
【００２６】
ここで、本実施形態の構成要素と本発明の構成要素との対応関係を明らかにする。本実施形態のＣＰＵ２２が本発明のＳ値取得手段及び予測手段に相当し、フラッシュメモリ２８が記憶手段に相当する。なお、本実施形態では、電池劣化予測装置１０の動作を説明することにより本発明の電池劣化予測方法の一例も明らかにしている。
【００２７】
以上説明した電池劣化予測装置１０によれば、予測対象となる二次電池のＳ値を、Ｓ値の異なる複数の二次電池を用いて求められたＳ値と電池劣化との相関関係に照らすことにより、予測対象となる二次電池の劣化を予測する。したがって、ハイレートで使用することのある二次電池の劣化を予測することができる。
【００２８】
なお、本発明は上述した実施形態に何ら限定されることはなく、本発明の技術的範囲に属する限り種々の態様で実施し得ることはいうまでもない。
【００２９】
例えば、上述した実施形態では、電池劣化予測装置１０は、充放電装置１４を備えたものとしたが、充放電装置１４を備えていなくてもよい。その場合でも、オペレーターが、電池劣化予測装置には含まれない充放電装置を用いて予測対象となる電池のＳ値を導出し、その値をキーボード１２を押下して入力すれば、ＣＰＵ２２は、入力されたＳ値を取得することができる。
【００３０】
上述した実施形態では、電池劣化の指標として繰り返し数Ｎを用いたが、これに限定されない。例えば、Ｓ値の異なる複数の二次電池について、ハイレートの電流値Ｉnでの放電と、予め定めた所定条件での充電とを繰り返し行い、内部抵抗値が所定の閾値Ｒを超えるまでの時間Ｔ（秒）を求め、これを電池劣化の指標としてもよい。
【００３１】
上述した実施形態では、Ｓ値を導出するときのハイレートの電流値Ｉs（Ａ）を２４Ｃに相当する電流値としたが、１Ｃより大きい電流値であればよい。このうち、１０Ｃに相当する電流値以上であれば、電池ごとのＳ値の差が大きくなりＳ値と電池劣化との相関関係が明確になるため好ましく、２０Ｃに相当する電流値以上であれば、電池ごとのＳ値の差がより大きくなるため好ましい。また、繰り返し数Ｎを求めるときのハイレートの電流値Ｉnは１０Ｃに相当する電流値としたが、１Ｃより大きい電流値であればよい。このうち、５Ｃに相当する電流値以上が好ましく、１０Ｃに相当する電流値以上がより好ましい。こうした電流値では、二次電池において特に劣化が特に生じやすいため、ハイレートで使用することのある二次電池の劣化を予測する必要性が高い。
【００３２】
上述した実施形態では、リチウムイオン二次電池としたが、リチウムイオン二次電池に限定されない。例えば、ナトリウムイオン二次電池や、マグネシウムイオン二次電池、カルシウムイオン二次電池などとしてもよい。
【実施例】
【００３３】
以下では、正極活物質としてＮＣＭ系材料を、負極活物質に黒鉛を、電解液に非水溶液電解液を使用したリチウムイオン二次電池の電池劣化の予測可能性について検討した具体例について説明する。
【００３４】
［実験例１〜２７］
１．Ｓ値の異なる二次電池の作製
正極は、以下のように作製した。正極活物質としてのＮＣＭ系材料であるＬｉＮｉ1/3Ｃｏ1/3Ｍｎ1/3Ｏ2と、第１導電材としてのアセチレンブラック（電気化学工業ＨＳ１００）と、第２導電材としての扁平状黒鉛（スイス、ティムカル社製  ＫＳ４，ＫＳ６，ＫＳ６Ｌ，ＫＳ１５）と、結着材としてのポリフッ化ビニリデン（呉羽化学工業製ＫＦポリマ）とを、正極活物質／第１導電材／第２導電材／結着材の比率が表１に示す比率となるように混合し、正極合材を得た。得られた正極合材約７４００ｍｇを、Ｎ−メチル−２−ピロリドン（ＮＭＰ）で分散させたペーストを、厚さ１５μｍのアルミニウム箔の両面に塗工乾燥させ、ロールプレスして５４ｍｍ×４５０ｍｍのシート状としたものを正極として用いた。正極の空隙率は、ロールプレス時の圧力によって表１に示す値となるように調整した。
【００３５】
【表１】
2014126447.tif 000003
【００３６】
負極は、以下のように作製した。負極活物質としての黒鉛と、増粘材としてのカルボキシメチルセルロース（ＣＭＣ）と、結着材としてのスチレンブタジエンゴム（ＳＢＲ）とを、負極活物質／増粘材／結着材の質量比が９８／１／１となるように混合し、負極合材を得た。得られた負極合材約４８００ｍｇを水で分散させたペーストを、厚さ１０μｍ銅箔の両面に塗工乾燥させ、ロールプレスして５６ｍｍ×５００ｍｍのシート状としたものを負極として用いた。
【００３７】
電解液としては、エチレンカーボネート（ＥＣ）とエチルメチルカーボネート（ＥＭＣ）とを３：７の体積比で混合した混合溶媒に、ＬｉＰＦ6を表１に示す濃度となるように添加したもの６ｍＬを用いた。
【００３８】
上述した正極、負極を、ポリエチレン（ＰＥ）製のセパレータ（厚さ２５μｍ、幅５８ｍｍ）を介してロール状に捲回し、これを１８６５０型電池缶に挿入し、上述した電解液を注入した後に、トップキャップをかしめて密閉して、各二次電池を作製した。
【００３９】
こうして作製した各二次電池について、０．２Ｃレートで４．１Ｖまで定電流充電したのち０．２Ｃレートで３．０Ｖまで定電流放電し（１サイクル目）、０．２Ｃレートで４．１Ｖまで定電流定電圧充電したのち０．２Ｃレートで３．０Ｖまで定電流定電圧放電し（２サイクル目）、２Ｃレートで４．１Ｖまで定電流充電したのち２Ｃレートで３．０Ｖまで定電流放電するサイクルを３サイクル繰り返し（３〜５サイクル目）、コンディショニングを行った。その後、以下に示す、Ｓ値の導出及びハイレート耐久性能の確認を行った。
【００４０】
２．Ｓ値の導出
実験例１の二次電池を実使用時の中心ＳＯＣ（State of charge）を約６０％に調整した後、０．５Ｃの電流レートで下限電圧Ｖ0（＝１Ｖ）まで放電した。こうしたＳＯＣの調整と放電とを、放電電流レートを、１Ｃ，５Ｃ，１０Ｃ，１５Ｃ，２０Ｃ，２４Ｃ，２８Ｃの順に大きくし、放電試験を行い、各レートでのＳ値を導出した。図４は、実験例１の二次電池について、２４Ｃで放電した際の電圧−時間線図である。こうした電圧−時間線図から、網掛け部分の面積Ｓ（Ｓ＝∫（Ｖ−Ｖ0）ｄＴ）を求めた。実験例２〜２７の二次電池についても同様にして各レートでの面積Ｓを導出した。
【００４１】
３．ハイレート耐久性能の確認（繰り返し数Ｎの確認）
実験例１の二次電池をＳＯＣ６０％に調整した。そして１０Ｃのレートで１０秒間放電して５秒間休止した。続いて２．５Ｃのレートで４０秒間充電することによりＳＯＣを６０％に戻した後、５秒間の休止を入れた。こうした操作を繰り返し実施する充放電試験を行い、二次電池が劣化するまでの繰り返し数Ｎを求めた。ここでは、二次電池の内部抵抗が０．２７ｍΩを超えるときを電池劣化のタイミングとした。図５は、実験例１の二次電池の繰り返し数と内部抵抗値との関係を示すグラフである。このグラフから、１０Ｃで放電したときの二次電池が劣化するまでの繰り返し数Ｎを求めた。実験例２〜２７の二次電池についても同様にして１０Ｃで放電したときの二次電池が劣化するまでの繰り返し数Ｎを求めた。
【００４２】
４．Ｓ値と繰り返し数Ｎとの相関関係の確認
図６に、実験例１〜２７の各二次電池における、２４Ｃ放電でのＳ値と、１０Ｃ放電での繰り返し数Ｎとの関係を示した。図６より、Ｓ値と繰り返し数Ｎとの間には相関関係があることが確認された。具体的には、Ｎ＝２２１．０Ｓ1.444で表される近似曲線で近似可能であり、そのときの決定係数はＲ2＝０．９６であった。なお、詳細な実験結果は省略するが、例えば２４Ｃや２８Ｃなどの大きな放電電流レートで放電するほど、電池間のＳ値の差が大きくなり、Ｓ値と繰り返し数Ｎとの相関関係が明確になった。なお、繰り返し数Ｎが２２０００を超える実験例については、実験の都合上途中で試験を中断したため、図６には反映していないが、こうしたものはＳ値が２２．６３以上と大きな値であった。こうしたことから、繰り返し数Ｎが２２０００を超えるものについても、Ｓ値との相関関係が認められるものと推察された。
【００４３】
５．考察
Ｓ値とＮの値との間に相関関係が認められた理由は、以下のように推察される。二次電池に繰り返しハイレートパルスが通電されると、まず、電極の厚さ方向にＬｉ塩の濃度分布が発生する。続いて、こうしたＬｉ塩の濃度分布が電極平面方向に拡散する。こうして、Ｌｉ塩の濃度分布が大きくなると、塩濃度が極めて低い部分が生じ、そうした部分で内部抵抗が上昇する。このようなハイレートパルスが繰り返し通電されることにより、徐々に二次電池の内部抵抗が増加していき、最終的には出力が取り出せなくなる。
【００４４】
ここで、塩濃度分布の発生・拡散のしやすさは、電極の「イオン供給性」と「電子伝導性」に依存していると考えられる。すなわち「電子伝導性」は塩濃度分布発生の駆動力に相当し、「イオン供給性」は塩濃度分布拡散のしやすさに対応し、これらのパラメータが良好な電池・電極では、ハイレート耐久性に優れると考えられる。一方、二次電池の放電曲線について考察すると、初期の電圧降下は「電子伝導性」に対応し、放電末期の伸びは「イオン供給性」に対応している。このため、Ｓ＝∫（Ｖ−Ｖ0）ｄＴで表されるＳ値とハイレート耐久性能を示すＮの値との間に相関関係があるものと推察される。
【産業上の利用可能性】
【００４５】
本発明は、ハイレートで使用することのある二次電池を用いる産業分野に利用可能である。
【符号の説明】
【００４６】
１０  電池劣化予測装置、１２  キーボード、１４  充放電装置、１６  ディスプレイ、２０  コンピュータ、２２  ＣＰＵ、２４  ＲＯＭ、２６  ＲＡＭ、２８  フラッシュメモリ。
【図１】
2014126447.tif 000004
【図２】
2014126447.tif 000005
【図３】
2014126447.tif 000006
【図４】
2014126447.tif 000007
【図５】
2014126447.tif 000008
【図６】
2014126447.tif 000009